(57)【要約】  電極を有する半導体基板の再配線に用いられ、ニッケルをエッチングせずに銅を選択的にエッチングできるエッチング液及びこれを用いた半導体装置の製造方法を提供する。  過酸化水素とクエン酸とを含み、過酸化水素の含有量が０．７５〜１２質量％、クエン酸の含有量が１〜２０質量％、かつ過酸化水素とクエン酸とのモル比が０．３〜５の範囲内である半導体基板の再配線に用いられるエッチング液、過酸化水素とリンゴ酸とを含み、過酸化水素の含有量が０．７５〜１２質量％、リンゴ酸の含有量が１．５〜２５質量％、かつ過酸化水素とリンゴ酸とのモル比が０．２〜６の範囲内である半導体基板の再配線に用いられる、銅の選択的エッチング用エッチング液、及びこれらのエッチング液を用いた半導体装置の製造方法である。【特許請求の範囲】
【請求項１】
過酸化水素とクエン酸とを含み、過酸化水素の含有量が０．７５〜１２質量％、クエン酸の含有量が１〜２０質量％、かつ過酸化水素とクエン酸とのモル比が０．３〜５の範囲内である、電極を有する半導体基板を用いた半導体装置の製造に用いられる、銅の選択的エッチング用エッチング液。
【請求項２】
過酸化水素とリンゴ酸とを含み、過酸化水素の含有量が０．７５〜１２質量％、リンゴ酸の含有量が１．５〜２５質量％、かつ過酸化水素とリンゴ酸とのモル比が０．２〜６の範囲内である、電極を有する半導体基板を用いた半導体装置の製造に用いられる、銅の選択的エッチング用エッチング液。
【請求項３】
過酸化水素の含有量が１．５〜７質量％、クエン酸の含有量が２〜１５質量％、かつ過酸化水素とクエン酸とのモル比が０．３〜５の範囲内である請求項１に記載の銅の選択的エッチング用エッチング液。
【請求項４】
過酸化水素の含有量が１．５〜４．５質量％、リンゴ酸の含有量が１〜１５質量％、かつ過酸化水素とリンゴ酸とのモル比が０．３〜６の範囲内である請求項２に記載の銅の選択的エッチング用エッチング液。
【請求項５】
請求項１〜４のいずれかに記載の銅の選択的エッチング用エッチング液を用いるエッチング工程を有する半導体装置の製造方法。
【請求項６】
半導体装置がバンプ電極を有するものである請求項５に記載の半導体装置の製造方法。
【請求項７】
電極を有する半導体基板の該電極上に配線を形成する再配線形成工程を有する請求項５又は６に記載の半導体装置の製造方法。
【請求項８】
半導体装置が銅を用いて形成される配線を有する請求項５〜７のいずれかに記載の半導体装置の製造方法。
【発明の詳細な説明】
【技術分野】
【０００１】
本発明は、電極を有する半導体基板を用いた半導体装置の製造に用いられ、ニッケルをエッチングせずに銅を選択的にエッチングできるエッチング液及びこれを用いた半導体装置の製造方法に関する。
【背景技術】
【０００２】
近年、電子機器の小型化の要請に伴い、当該機器に用いられる半導体装置の小型化や、高集積化及び多機能化が進んでおり、半導体装置と電子機器とを接続する電極が増加する傾向にある。ここで用いられる半導体装置としては、アルミニウムなどにより形成された半導体パッドの上に再配線し、バンプ電極を設けたものが多用されている。上記したような半導体装置の小型化、及び電極数の増加に同時に対応するため、様々なバンプ電極の形成方法が提案されている（例えば、特許文献１及び２）。【０００３】
これらのバンプ電極の形成方法においては、半導体パッド（以下、単に電極ともいう。）の上に設ける配線のエッチング工程が存在し、配線に用いられるニッケルをエッチングしないで、銅をエッチングしなければならない場合がある。
より具体的には、特許文献１で開示されるバンプ電極の形成方法は、導電性材料で構成される電極が設けられた基板上に、該電極部分を開口させたカバー膜を設け、さらに銅などをスパッタして形成した下地導電膜、該電極から対応するバンプ電極を形成する箇所まで延在する開口部を有するフォトレジスト膜、及び該開口部に電解めっきにより銅配線ならびにニッケル配線を順次設けた後、フォトレジスト膜を除去し、当該下地導電膜のうち配線で覆われていない部分をエッチングするという、エッチングの工程を有する。当該エッチングの工程で下地導電膜を形成する銅をエッチングする際、より高い性能を確保するためには、電解めっきにより形成したニッケル配線をエッチングしないことが望ましい。【０００４】
また、特許文献２で開示されるバンプ電極の形成方法は、アルミ電極が設けられた半導体基板上に、チタンや銅によりシード層をスパッタで形成し、バンプ電極を形成する部分を開口したレジストを形成し、該開口した箇所にチタン、銅、ニッケルなどの複数の金属を積層してなるバリアメタル層を電解めっきなどにより形成し、さらにその上にバンプ電極となるはんだを電解めっきで形成した後、該レジストを除去してから、該シード層をエッチングするエッチング工程を有する。当該エッチングの工程でシード層を形成するチタンや銅をエッチングする際、より高い性能を確保するためには、バリアメタル層を形成するニッケルなどの金属をエッチングしないことが望ましい。【０００５】
しかし、特許文献１や特許文献２のエッチング工程では、該工程で用いられるエッチング液についての検討が十分に行われておらず、銅からなる配線などの部材をエッチングする際に、ニッケルからなる部材までもエッチングしてしまう。上記したように、半導体装置の小型化や、高集積化及び多機能化が進むにつれて、半導体装置を使用する顧客の要求性能が厳しくなってくると、これまでの半導体装置の製造方法で製造された半導体装置では、当該要求性能に十分に満足することができない場合が生じる傾向が顕著となっていた。【０００６】
【特許文献１】特開平１１−１９５６６５号公報
【特許文献２】特開２００５−１７５１２８号公報
【図面の簡単な説明】
【０００７】
【図１】本発明のバンプ電極を有する半導体装置の製造方法Ａを説明するための、該半導体装置の工程毎の断面模式図（図Ａ（ａ）〜（ｈ））である。
【図２】本発明のバンプ電極を有する半導体装置の製造方法Ａを説明するための、該半導体装置の工程毎の断面模式図（図Ａ（ｉ）〜（ｐ））である。
【図３】本発明のバンプ電極を有する半導体装置の製造方法Ｂを説明するための、該半導体装置の工程毎の断面模式図（図Ｂ（ａ）〜（ｇ））である。
【図４】本発明のバンプ電極を有する半導体装置の製造方法Ｂを説明するための、該半導体装置の工程毎の断面模式図（図Ｂ（ｈ）〜（ｍ））である。
【図５】本発明のバンプ電極を有する半導体装置の製造方法Ｃを説明するための、該半導体装置の工程毎の断面模式図（図Ｃ（ａ）〜（ｅ））である。
【図６】本発明のバンプ電極を有する半導体装置の製造方法Ｃを説明するための、該半導体装置の工程毎の断面模式図（図Ｃ（ｆ）〜（ｋ））である。
【図７】本発明のバンプ電極を有する半導体装置の製造方法Ｄを説明するための、該半導体装置の工程毎の断面模式図（図Ｄ（ａ）〜（ｇ））である。
【図８】本発明のバンプ電極を有する半導体装置の製造方法Ｄを説明するための、該半導体装置の工程毎の断面模式図（図Ｄ（ｈ）〜（ｌ））である。
【符号の説明】
【０００８】
１０１，２０１，３０１，４０１．シリコン基板
１０２，２０２，３０２，４０２．電極
１０３，２０３，３０３，３０４．絶縁膜
１０４，２０４，３０４，４０４．開口部
１０５，２０５，３０５，４０５．チタン層
１０６，２０６，３０６，４０６．銅層
１０７．フォトレジスト（Ｉ）
１０８，２０８，３０８，４０８．開口部
１０９，２０９，４０９．銅層
１１０．フォトレジスト（ＩＩ）
１１１，２１１．開口部
１１２，２１０，３０９，４１０．ニッケル層
１１３，３１０，４１１．金層
１１４，２１２．絶縁膜
１１６．銅層の残渣
１１７，３１１，４１２．凹み部
２０７，３０７，４０７．フォトレジスト
２１３．バンプ電極
２１４．肩削れ
【発明の開示】
【発明が解決しようとする課題】
【０００９】
本発明は、このような状況下になされたもので、電極を有する半導体基板を用いた半導体装置の製造に用いられ、ニッケルをエッチングせずに銅を選択的にエッチングできるエッチング液及びこれを用いた半導体装置の製造方法を提供することを目的とするものである。
【課題を解決するための手段】
【００１０】
本発明者らは、前記目的を達成するために鋭意研究を重ねた結果、過酸化水素と有機酸成分として特定のヒドロキシ酸、すなわちクエン酸又はリンゴ酸とを特定の組成で含有するエッチング液を用いることにより、当該課題を解決できることを見出した。すなわち本発明は、以下の電極を有する半導体基板を用いた半導体装置の製造に用いられ、ニッケルをエッチングせずに銅を選択的にエッチングできるエッチング液及びこれを用いた半導体装置の製造方法を提供するものである。【００１１】
［１］過酸化水素とクエン酸とを含み、過酸化水素の含有量が０．７５〜１２質量％、クエン酸の含有量が１〜２０質量％、かつ過酸化水素とクエン酸とのモル比が０．３〜５の範囲内である、電極を有する半導体基板を用いた半導体装置の製造に用いられる、銅の選択的エッチング用エッチング液。
［２］過酸化水素とリンゴ酸とを含み、過酸化水素の含有量が０．７５〜１２質量％、リンゴ酸の含有量が１．５〜２５質量％、かつ過酸化水素とリンゴ酸とのモル比が０．２〜６の範囲内である、電極を有する半導体基板を用いた半導体装置の製造に用いられる、銅の選択的エッチング用エッチング液。
［３］過酸化水素の含有量が１．５〜７質量％、クエン酸の含有量が２〜１５質量％、かつ過酸化水素とクエン酸とのモル比が０．３〜５の範囲内である前記１に記載の銅の選択的エッチング用エッチング液。
［４］過酸化水素の含有量が１．５〜４．５質量％、リンゴ酸の含有量が１〜１５質量％、かつ過酸化水素とリンゴ酸とのモル比が０．３〜６の範囲内である前記２に記載の銅の選択的エッチング用エッチング液。
［５］前記１〜４のいずれかに記載の銅の選択的エッチング用エッチング液を用いるエッチング工程を有する半導体装置の製造方法。
［６］半導体装置が、バンプ電極を有するものである前記５に記載の半導体装置の製造方法。
［７］電極を有する半導体基板の該電極上に配線を形成する再配線形成工程を有する前記５又は６に記載の半導体装置の製造方法。
［８］半導体装置が、銅を用いて形成される配線を有するものである前記５〜７のいずれかに記載の半導体装置の製造方法
【発明の効果】
【００１２】
本発明によれば、電極を有する半導体基板を用いた半導体装置の製造工程で用いられ、ニッケルをエッチングせずに銅を選択的にエッチングできるエッチング液及びこれを用いた半導体装置の製造方法を提供することができる。
【発明を実施するための最良の形態】
【００１３】
［エッチング液］
本発明のエッチング液は、電極を有する半導体基板を用いた半導体装置の製造工程における、エッチング工程で用いられ、過酸化水素と有機酸成分として特定のヒドロキシ酸であるクエン酸又はリンゴ酸とを含み、特定の組成を有する液である。【００１４】
本発明のエッチング液が有機酸成分としてクエン酸を含む場合、過酸化水素の含有量が０．７５〜１２質量％であり、クエン酸の含有量が１〜２０質量％であり、かつ過酸化水素とクエン酸とのモル比が０．３〜５の範囲内であることを要する。エッチング液中の各成分の含有量が上記範囲であれば、過酸化水素の管理が容易で、過酸化水素の濃度が安定し、かつ適度なエッチング速度と良好なエッチング性能が得られ、ニッケルをエッチングせずに銅を選択的にエッチングすることが可能となる。同様の観点から、過酸化水素の含有量が１〜９質量％、クエン酸の含有量が２〜２０質量％、かつ過酸化水素とクエン酸とのモル比が０．２〜６の範囲内であることが好ましく、過酸化水素の含有量が１．５〜７質量％、クエン酸の含有量が２〜１５質量％、かつ過酸化水素とクエン酸とのモル比が０．３〜５の範囲内であることがより好ましい。【００１５】
本発明のエッチング液が有機酸成分としてリンゴ酸を含む場合、過酸化水素の含有量が０．７５〜１２質量％、リンゴ酸の含有量が１．５〜２５質量％であり、かつ過酸化水素とリンゴ酸とのモル比が０．２〜６の範囲内であることを要する。エッチング液中の各成分の含有量が上記範囲であれば、過酸化水素の管理が容易で、過酸化水素の濃度が安定し、かつ適度なエッチング速度と良好なエッチング性能が得られ、ニッケルをエッチングせずに銅を選択的にエッチングすることが可能となる。同様の観点から、過酸化水素の含有量が１〜９質量％、リンゴ酸の含有量が２〜２０質量％、かつ過酸化水素とリンゴ酸とのモル比が０．２〜６の範囲内であることが好ましく、過酸化水素の含有量が１．５〜４．５質量％、リンゴ酸の含有量が１〜１５質量％、かつ過酸化水素とリンゴ酸とのモル比が０．３〜６の範囲内であることがより好ましい。【００１６】
本発明のエッチング液は、過酸化水素及び有機酸成分以外の成分として、好ましくは水を含む。水としては、蒸留、イオン交換処理、フィルター処理、各種吸着処理などによって、金属イオンや有機不純物、パーティクル粒子などが除去されたものが好ましく、特に純水、超純水が好ましい。【００１７】
本発明のエッチング液は、ニッケルをエッチングせずに銅を選択的にエッチングするという特徴を有する。よって、本発明のエッチング液は、半導体装置のなかでも特にニッケルと銅が用いられ、ニッケルをエッチングせずに銅を選択的にエッチングする必要がある半導体装置の製造工程におけるエッチング工程に好適に用いられる。【００１８】
［半導体装置の製造方法］
本発明の半導体装置の製造方法は、本発明のエッチング液を用いるエッチング工程を有し、該半導体装置がバンプ電極を有していることが好ましい。また、当該エッチング工程は、ニッケルをエッチングせずに銅を選択的にエッチングしうる本発明のエッチング液の特徴を有効に活用する観点から、ニッケルからなる部材と銅からなる部材とが同時にエッチング液に触れうる状態であり、該銅からなる部材をエッチングすることを特徴とするものであることが好ましい。以下に、本発明の製造方法をより具体的に説明する。【００１９】
《半導体装置の製造方法Ａ》
本発明の半導体装置の製造方法の第一の態様（以下、製造方法Ａという。）は、シード層形成工程Ａ１、フォトレジスト（Ｉ）形成工程Ａ２、再配線形成工程Ａ３、フォトレジスト（ＩＩ）形成工程Ａ４、バンプ電極形成工程Ａ５、本発明のエッチング液を用いるエッチング工程Ａ６を順に有するものである。本発明の製造方法Ａを、図Ａ（ａ）〜（ｐ）を用いて、詳細に説明する。【００２０】
（工程Ａ１）
工程Ａ１は、電極が設けられた半導体基板上に、該電極が露出する開口部を有する絶縁膜を設け、さらに該開口部及び該絶縁膜上にシード層を形成する、シード層形成工程である。ここで、電極が設けられた半導体基板とは、図Ａ（ａ）に示されるように、例えばシリコン基板１０１の表面に、周知の製造方法により製造された半導体素子を含む電子回路が形成され、該電子回路が形成された面に、パッドと呼ばれる、例えばアルミニウムなどの導電性材料からなる電極１０２が形成されたものである。導電性材料としては、アルミニウムのほか、チタンや銅を添加したアルミニウム合金や、銅又は銅合金、金なども好ましく挙げることができる。
この電極１０２が設けられた半導体基板１０１上（該電極が形成された面）に、酸化ケイ素などからなる絶縁膜１０３が形成され、該絶縁膜１０３には、電極１０２に対応する開口部１０４が、電極１０２を露出するように形成する。【００２１】
次いで、図Ａ（ｂ）及び（ｃ）に示されるように、開口部１０４及び絶縁膜１０３上に、通常スパッタによりシード層を形成する。シード層を形成する金属としては、チタン、銅などが好ましく挙げられ、図Ａ（ｂ）及び（ｃ）に示されるように、これらの金属による層、チタン層１０５や銅層１０６といった層を複数設けることができる。また、基板の上にはチタン層１０５を設けることが、電極１０２との密着性や半導体装置の作製管理の観点から好ましい。【００２２】
（工程Ａ２）
工程Ａ２は、前記シード層の電極上に設けた箇所及びバンプ電極を形成する箇所を含む領域を開口し、該シード層を露出する開口部１０８を有するフォトレジスト（Ｉ）１０７を形成する、フォトレジスト（Ｉ）形成工程である。まず、図Ａ（ｄ）に示されるように、銅層１０６上にフォトレジスト（Ｉ）１０７を形成する。次いで、該フォトレジストを露光、現像することにより、図Ａ（ｅ）に示されるように、シード層の電極１０２上に設けた箇所と後述するバンプ電極を形成する箇所を含む領域までをつなぐ再配線を形成するための開口部１０８を有するフォトレジスト（Ｉ）１０７を形成する。【００２３】
（工程Ａ３）
工程Ａ３は、前記開口部１０８に配線を設けて再配線する、再配線形成工程である。この再配線形成工程により、電極１０２を有する半導体基板１０１の該電極１０２上に配線を形成する再配線の形成がなされる。配線は、銅やニッケルなどの材料が使用され、図Ａ（ｆ）に示されるように、少なくとも銅により形成される銅層１０９を有することが好ましい。また、配線は通常銅やニッケルを電解めっき処理することにより設けられる。【００２４】
（工程Ａ４）
工程Ａ４は、図Ａ（ｇ）及び（ｈ）で示されるように、工程Ａ３で形成したフォトレジスト（Ｉ）１０７を除去し、シード層及び配線を被覆するようにフォトレジスト（ＩＩ）１１０を形成し、さらに露光、現像することによりフォトレジスト（ＩＩ）１１０にバンプ電極を形成するための開口部１１１を形成する、フォトレジスト（ＩＩ）形成工程である。このフォトレジスト（ＩＩ）１１０は、常法により設ければよい。【００２５】
（工程Ａ５）
工程Ａ５は、図Ａ（ｉ）及び（ｊ）に示されるように、前記フォトレジスト（ＩＩ）１１０のバンプ電極を形成する箇所に、再配線の銅層１０９が露出するように開口部１１１を設け、該開口部１１１にニッケルからなるニッケル層１１２を少なくとも一層有するバンプ電極を形成する、バンプ電極形成工程である。
バンプ電極は、錫、鉛やこれらの合金（錫−鉛合金）のほか、金、パラジウム、ニッケル、銅などを用いて、電解めっきにより形成することができ、一層または複数層により形成することができる。例えば、図Ａ（ｊ）のように、ニッケル層１１２を設けた後に、金層１１３を設けてバンプ電極を形成することができる。本発明の製造方法においては、バンプ電極を形成する少なくとも一層がニッケルからなるニッケル層１１２であると、本発明のエッチング液が有するニッケルをエッチングせずに銅を選択的にエッチングできるという性能を有効に活用することができる。【００２６】
（工程Ａ６）
工程Ａ６は、図Ａ（ｋ）のように前記フォトレジスト（ＩＩ）１１０を除去してから、さらに図Ａ（ｌ）及び（ｍ）に示されるように、チタン層１０５や銅層１０６などのシード層のうち、銅層１０９のような配線で覆われていない露出部分をエッチングする、エッチング工程である。該エッチング工程においては、本発明のエッチング液が用いられることを要する。本発明のエッチング液を用いることで、エッチング液中の過酸化水素の管理が容易であり、かつ適度なエッチング速度と良好なエッチング性能が得られ、ニッケルをエッチングせずに銅を選択的にエッチングすることが可能となる。【００２７】
エッチング対象物にエッチング液を接触させる方法には特に制限はなく、例えばエッチング液を滴下やスプレーなどの形式により対象物に接触させる方法や、対象物をエッチング液に浸漬させる方法などを採用することができる。本発明においては、エッチング液を対象物にスプレーして接触させる方法が好ましく採用される。【００２８】
エッチング液の使用温度としては、５０℃以下の温度が好ましく、より好ましくは２０〜５０℃、さらに好ましくは２０〜４０℃、特に好ましくは２５〜３５℃である。エッチング液の温度が５０℃以上になれば、エッチング速度は上昇するが、液の安定性が悪くなり、エッチング条件を一定に保つのが困難になる。エッチング液の温度を５０℃以下にすることで、エッチング液の組成変化を小さく抑え、安定性したエッチング速度を得ることができる。また、２０℃以上であれば、エッチング速度が遅くなりすぎず、生産効率が著しく低下することがない。【００２９】
図Ａ（ｌ）で示されるように、工程Ａ６のエッチング工程で銅層１０６をエッチングする際、ニッケル層１１２の側面がエッチング液に晒されることになる。このような場合に、本発明のエッチング液を用いると、図Ａ（ｐ）に示されるようなニッケル層１１２がエッチングされて凹み部１１７が形成するということがなく、銅層１０６だけを選択的にエッチングすることが可能となる。また、本発明のエッチング液は良好なエッチング性能を有することから、図Ａ（ｏ）に示されるような、銅層の残渣１１６が生じることもない。【００３０】
本発明の製造方法Ａにおいて、図Ａ（ｎ）に示されるように、さらにバンプ電極が形成された領域以外の部分に絶縁膜１１４を形成することができる。該絶縁膜１１４の形成は、エポキシ樹脂やポリイミド樹脂などの絶縁性有機材料などが好ましく用いられる。【００３１】
《半導体装置の製造方法Ｂ》
本発明の半導体装置の製造方法の第二の態様（以下、製造方法Ｂという。）は、シード層成工程Ｂ１、フォトレジスト形成工程Ｂ２、再配線形成工程Ｂ３、本発明のエッチング液を用いるエッチング工程Ｂ４、絶縁膜形成工程Ｂ５、及びバンプ電極形成工程Ｂ６を順に有するものである。本発明の製造方法Ｂを、図Ｂ（ａ）〜（ｍ）を用いて、詳細に説明する。【００３２】
（工程Ｂ１）
工程Ｂ１は、電極２０２が設けられた半導体基板２０１上に、該電極２０２が露出する開口部２０４を有する絶縁膜２０３を設け、さらに該開口部２０４及び該絶縁膜２０３上にシード層を形成する、シード層形成工程であり、図Ｂ（ａ）〜（ｃ）に示されるように、前記工程Ａ１と同じである。【００３３】
（工程Ｂ２）
工程Ｂ２は、工程Ｂ１で設けられたチタン層２０５及び銅層２０６からなるシード層の電極２０２上に設けた箇所及びバンプ電極を形成する箇所を含む領域を開口し、該シード層を露出する開口部２０８を有するフォトレジスト２０７を形成する、フォトレジスト形成工程である。工程Ｂ２は、図Ｂ（ｄ）及び（ｅ）に示されるように、前記工程Ａ２と同じである。【００３４】
（工程Ｂ３）
工程Ｂ３は、前記開口部２０８に配線を設けて再配線する、再配線形成工程である。配線は、銅やニッケルなどの材料が使用される。例えば、図Ｂ（ｆ）及び（ｇ）に示されるように、銅層２０９とニッケル層２１０とを順に積層して再配線を形成することができる。また、配線は通常銅やニッケルを電解めっき処理することにより設けられる。【００３５】
（工程Ｂ４）
工程Ｂ４は、図Ｂ（ｈ）のように前記フォトレジスト２０７を除去してから、さらに図Ｂ（ｉ）及び（ｊ）に示されるように、チタン層２０５や銅層２０６などのシード層のうち、銅層２０９及びニッケル層２１０のような配線で覆われていない露出部分をエッチングする、エッチング工程である。該エッチング工程においては、本発明のエッチング液が用いられることを要する。本発明のエッチング液を用いることで、エッチング液中の過酸化水素の管理が容易であり、かつ適度なエッチング速度と良好なエッチング性能が得られ、ニッケルをエッチングせずに銅を選択的にエッチングすることが可能となる。工程Ｂ４におけるエッチングの諸条件は、工程Ａ６と同じである。【００３６】
図Ｂ（ｉ）で示されるように、工程Ｂ４のエッチング工程で銅層２０６をエッチングする際、ニッケル層２１０がエッチング液に晒されることになる。このような場合に、本発明のエッチング液を用いると、図Ａ（ｍ）に示されるようなニッケル層２１０がエッチングされて肩削れ２１４が形成するということがなく、銅層２０６だけを選択的にエッチングすることが可能となる。また、本発明のエッチング液は良好なエッチング性能を有することから、銅層の残渣が生じることもない。【００３７】
（工程Ｂ５）
工程Ｂ５は、図Ｂ（ｋ）に示されるように、バンプ電極を設ける領域に開口部２１１を有する絶縁膜２１２を形成する絶縁膜形成工程である。
絶縁膜２１２の形成には、エポキシやポリイミドなどの有機絶縁材料が好ましく用いられる。絶縁膜２１２は、該有機絶縁材料をスピンコートなどにより塗工し、再配線部分（図Ｂの場合はニッケル層２１０）を露出する開口部２１１を設けて形成される。絶縁膜２１２に用いられる有機絶縁材料により、その形成方法は異なるが、例えば有機絶縁材料を塗工した後、フォトレジストを塗布し、該フォトレジストの露光、現像の後、絶縁膜２１２をエッチングすることにより開口部２１１を設けたり、あるいは該有機絶縁材料が感光性の材料である場合、該有機絶縁材料を塗工した後、直接露光し、現像することにより、開口部２１１を有する絶縁膜２１２を形成することもできる。【００３８】
（工程Ｂ６）
工程Ｂ６は、開口部２１１にバンプ電極２１３を形成する、バンプ電極形成工程である。バンプ電極２１３は、はんだボールを実装して設けることができる。【００３９】
《半導体装置の製造方法Ｃ》
本発明の半導体装置の製造方法の第三の態様（以下、製造方法Ｃという。）は、シード層成工程Ｃ１、フォトレジスト形成工程Ｃ２、バンプ電極形成工程Ｃ３、及び本発明のエッチング液を用いるエッチング工程Ｃ４を順に有するものである。本発明の製造方法Ｃを、図Ｃ（ａ）〜（ｋ）を用いて、詳細に説明する。【００４０】
（工程Ｃ１）
工程Ｃ１は、電極３０２が設けられた半導体基板３０１上に、該電極３０２が露出する開口部３０４を有する絶縁膜３０３を設け、さらに該開口部３０４及び該絶縁膜３０３上にシード層を形成する、シード層形成工程であり、図Ｃ（ａ）〜（ｃ）に示されるように、前記工程Ａ１あるいはＢ１と同じである。【００４１】
（工程Ｃ２）
工程Ｃ２は、工程Ｃ１で設けられたチタン層３０５及び銅層３０６からなるシード層の電極３０２上に設けた箇所を含む領域を開口し、該シード層を露出する開口部３０８を有するフォトレジスト３０７を形成する、フォトレジスト形成工程である。工程Ｃ２は、図Ｃ（ｄ）及び（ｅ）に示されるように、前記工程Ａ２あるいはＢ２と同じである。【００４２】
（工程Ｃ３）
工程Ｃ３は、開口部３０８にニッケルからなるニッケル層３０９を少なくとも一層有するバンプ電極を形成する、バンプ電極形成工程である。工程Ｃ３は、開口部１１１の形成を除いて工程Ａ５と同じであり、図Ｃ（ｆ）及び（ｇ）に示されるように、ニッケル層３０９を設けた後に、金層３１０を設けてバンプ電極を形成することができる。【００４３】
（工程Ｃ４）
工程Ｃ４は、図Ｃ（ｈ）のように前記フォトレジスト３０７を除去してから、さらに図Ｃ（ｉ）及び（ｊ）に示されるように、チタン層３０５や銅層３０６などのシード層のうち、ニッケル層３０９や金層３１０のようなバンプ電極で覆われていない露出部分をエッチングする、エッチング工程である。該エッチング工程においては、本発明のエッチング液が用いられることを要する。本発明のエッチング液を用いることで、エッチング液中の過酸化水素の管理が容易であり、かつ適度なエッチング速度と良好なエッチング性能が得られ、ニッケルをエッチングせずに銅を選択的にエッチングすることが可能となる。工程Ｃ４におけるエッチングの諸条件は、工程Ａ６と同じである。【００４４】
図Ｃ（ｉ）で示されるように、工程Ｃ４のエッチング工程で銅層３０６をエッチングする際、ニッケル層３０９がエッチング液に晒されることになる。このような場合に、本発明のエッチング液を用いると、図Ｃ（ｋ）に示されるようなニッケル層３０９がエッチングされて凹み部３１１が形成するということがなく、銅層３０６だけを選択的にエッチングすることが可能となる。また、本発明のエッチング液は良好なエッチング性能を有することから、銅層の残渣が生じることもない。【００４５】
《半導体装置の製造方法Ｄ》
本発明の半導体装置の製造方法の第四の態様（以下、製造方法Ｄという。）は、シード層成工程Ｄ１、フォトレジスト形成工程Ｄ２、バンプ電極形成工程Ｄ３、及び本発明のエッチング液を用いるエッチング工程Ｄ４を順に有するものである。本発明の製造方法Ｄの書く工程は、図Ｄ（ａ）〜（ｌ）で示される。
図Ｄ（ａ）〜（ｌ）に示されるように、製造方法Ｄは、バンプ電極形成工程Ｄ３において、銅層４０９、ニッケル層４１０及び金層４１１の三層からなるバンプ電極とした以外は、製造方法Ｃと同じである。【００４６】
図Ｄ（ｊ）で示されるように、工程Ｄ４のエッチング工程で銅層４０６をエッチングする際、ニッケル層４１０がエッチング液に晒されることになる。このような場合に、本発明のエッチング液を用いると、図Ｄ（ｌ）に示されるようなニッケル層４１０がエッチングされて凹み部４１２が形成するということがなく、銅層４０６だけを選択的にエッチングすることが可能となる。また、本発明のエッチング液は良好なエッチング性能を有することから、銅層の残渣が生じることもない。【００４７】
本発明の製造方法のうち、製造方法Ａ及びＢにより、電極を有する半導体基板の該電極上に配線を形成する再配線がなされた、バンプ電極を有する半導体装置が得られる。これらの製造方法によれば、電極がピッチ１５０μｍ以下、１００μｍ以下、さらには５０μｍ以下という狭いピッチの半導体基板を用いることが可能である。また、バンプ電極のピッチが５００μｍ以下、２５０μｍ以下、さらには２００μｍ以下という狭いピッチの半導体装置を得ることができる。よって、本発明の製造方法により得られた半導体装置は、近年の小型化や、高集積化及び多機能化にも十分対応しうるものである。
【実施例】
【００４８】
次に、本発明を実施例により、さらに詳しく説明するが、本発明は、これらの例によってなんら限定されるものではない。【００４９】
《評価方法》
評価項目１．銅層（配線）のエッチングレートの算出
スパッタにより銅を成膜（銅膜の厚さ：５０００Å）したシリコン基板を、各実施例及び比較例のエッチング液に、３０℃で２分間浸漬し、浸漬前後の膜厚変化を蛍光Ｘ線分析装置（「ＳＥＡ２１１０Ｌ）」，エスエスアイナノテクノロジー社製）を用いて測定し、エッチングレート（μｍ／分）を算出した。
評価項目２．ニッケルのエッチングレートの算出
鋼材に電解めっきによりニッケルを成膜（ニッケル膜の厚さ：５μｍ）した基板を、各実施例及び比較例のエッチング液に、３０℃で１時間浸漬し、浸漬前後の重量を測定し、エッチングレート（Å／分）を算出した。
評価項目３．エッチング液（過酸化水素）の安定性の評価
各実施例及び比較例のエッチング液を、５０℃の条件下で１週間放置した際の、各エッチング液中の過酸化水素の分解率を求め、以下の基準で評価した。分解率が１０％未満であれば安定性は優れており、１０％以上２０％未満であれば経済性の点で十分ではなく、安全面での液管理に注意を要するものの実用上問題ない程度であり、２０％以上のときは使用できない程度と判断した。
○  ：分解率が１０％未満
△  ：分解率が１０％以上２０％未満
×  ：分解率が２０％以上
評価項目４．半導体基板を用いたエッチングの評価
各実施例及び比較例のエッチング液を用い、製造方法Ａ〜Ｄの手順で半導体装置を製造した。このとき、エッチング温度は３０℃であり、エッチング時間は、当該半導体装置におけるシード層としてスパッタによる設けた銅の膜（膜厚：３０００Å）を、上記評価項目１で得たエッチングレートで除して算出した時間の２倍とした。
得られた半導体装置について、電解めっきにより設けたニッケル層の凹み部（製造方法Ａ、Ｃ及びＤの場合）、又は肩削れ（製造方法Ｂの場合）の状態、及びシード層として設けた銅層のエッチング後の残存状態を、各々下記の基準で評価した。
（ニッケル層の凹み部または肩削れの状態について）
○  ：ニッケル層の凹み部又は肩削れは全く確認されなかった
△  ：ニッケル層の凹み部又は肩削れは若干あるものの、実用上問題ない
×  ：ニッケル層の凹み部又は肩削れが著しく、使用できない
（銅層の残存状態）
○  ：エッチング後、銅層の残存は全く確認されなかった
△  ：エッチング後、銅層の残存がわずかに確認され、実用上支障が生じた
×  ：エッチング後、銅層の残存が著しく、使用できない【００５０】
《処理液の調製》
表１及び２に示される配合組成（質量％）に従い、各実施例及び比較例で用いるエッチング液を調整した。【００５１】
実施例Ａ１〜Ａ５１及び比較例Ａ１〜Ａ４９（製造方法Ａによる半導体装置の製造）
製造方法Ａ（図Ａ（ａ）〜（ｎ））の手順に従い、電極及びバンプ電極を有する半導体装置を作製した。ここで、図Ａ（ｋ）〜（ｍ）に示されるエッチング工程において、各実施例及び比較例のエッチング液を用いて、フォトレジスト１１０、銅層１０６及びチタン層１０５のエッチングを順に行った。
また、チタン層１０５及び銅層１０６はいずれもスパッタにて設け、その層厚はいずれも３０００Åであり、再配線の銅層１０９及びバンプ電極を形成するニッケル層１１２及び金層１１３は、いずれも電解めっきにより設け、その層厚は各々３μｍ、２μｍ及び５μｍである。各実施例及び比較例で得られた半導体装置について、上記評価項目４に従い評価した結果を表１及び表２に示す。また、各実施例及び比較例で用いたエッチング液について、上記評価項目１〜３に従い評価した結果を表１及び表２に示す。【００５２】
実施例Ｂ１〜Ｂ５１及び比較例Ｂ１〜Ｂ４９
製造方法Ｂ（図Ｂ（ａ）〜（ｌ））の手順に従い、電極及びバンプ電極を有する半導体装置を作製した。チタン層２０５及び銅層１０６はいずれもスパッタにて設け、その層厚はその層厚はいずれも３０００Åであり、再配線工程において設けた銅層２０９及びニッケル層２１０は、いずれも電解めっきにより設け、その層厚は各々３μｍ及び２μｍである。
図Ｂ（ｈ）〜（ｊ）に示されるエッチング工程において、エッチング液を用いて、フォトレジスト２０７、銅層２０６及びチタン層２０５のエッチングを順に行った。ここで、実施例Ｂ１〜Ｂ５１及び比較例Ｂ１〜Ｂ４９で使用したエッチング液は、各々実施例Ａ１〜Ａ５１及び比較例Ａ１〜Ａ４９で用いたエッチング液と同じであり、評価項目１〜３の評価も同じである。
各実施例及び比較例で得られた半導体装置について、上記評価項目４に従い評価したところ、実施例Ｂ１〜Ｂ５１及び比較例Ｂ１〜Ｂ４９は、各々同じエッチング液を使用している実施例Ａ１〜Ａ５１及び比較例Ａ１〜Ａ４９と同じとなった。これらの結果を表１及び表２に示す。【００５３】
実施例Ｃ１〜Ｃ５１及び比較例Ｃ１〜Ｃ４９
製造方法Ｃ（図Ｃ（ａ）〜（ｊ））の手順に従い、電極及びバンプ電極を有する半導体装置を作製した。チタン層３０５及び銅層３０６はいずれもスパッタにて設け、その層厚はその層厚はいずれも３０００Åであり、バンプ電極として設けたニッケル層３０９、金層３１０は、いずれも電解めっきにより設け、その層厚は各々３μｍ及び１０μｍである。
図Ｃ（ｈ）〜（ｊ）に示されるエッチング工程において、エッチング液を用いて、フォトレジスト３０７、銅層３０６及びチタン層３０５のエッチングを順に行った。ここで、実施例Ｃ１〜Ｃ５１及び比較例Ｃ１〜Ｃ４９で使用したエッチング液は、各々実施例Ａ１〜Ａ５１及び比較例Ａ１〜Ａ４９で用いたエッチング液と同じであり、評価項目１〜３の評価も同じである。
各実施例及び比較例で得られた半導体装置について、上記評価項目４に従い評価したところ、実施例Ｃ１〜Ｃ５１及び比較例Ｃ１〜Ｃ４９は、各々同じエッチング液を使用している実施例Ａ１〜Ａ５１及び比較例Ａ１〜Ａ４９と同じとなった。これらの結果を表１及び表２に示す。【００５４】
実施例Ｄ１〜Ｄ５１及び比較例Ｄ１〜Ｄ４９
製造方法Ｄ（図Ｄ（ａ）〜（ｋ））の手順に従い、電極及びバンプ電極を有する半導体装置を作製した。チタン層４０５及び銅層４０６はいずれもスパッタにて設け、その層厚はその層厚はいずれも３０００Åであり、バンプ電極として設けた銅層４０９、ニッケル層４１０、金層４１１は、いずれも電解めっきにより設け、その層厚は各々１０μｍ、３μｍ及び５μｍである。
図Ｄ（ｉ）〜（ｋ）に示されるエッチング工程において、エッチング液を用いて、フォトレジスト４０７、銅層４０６及びチタン層４０５のエッチングを順に行った。ここで、実施例Ｄ１〜Ｄ５１及び比較例Ｄ１〜Ｄ４９で使用したエッチング液は、各々実施例Ａ１〜Ａ５１及び比較例Ａ１〜Ａ４９で用いたエッチング液と同じであり、評価項目１〜３の評価も同じである。
各実施例及び比較例で得られた半導体装置について、上記評価項目４に従い評価したところ、実施例Ｄ１〜Ｄ５１及び比較例Ｄ１〜Ｄ４９は、各々同じエッチング液を使用している実施例Ａ１〜Ａ５１及び比較例Ａ１〜Ａ４９と同じとなった。これらの結果を表１及び表２に示す。【００５５】
【表１】
2011074589.tif 000002
【００５６】
【表２】
2011074589.tif 000003
【産業上の利用可能性】
【００５７】
本発明のエッチング液は、電極を有する半導体基板を用いた半導体装置の製造工程で用いられるものである。
【図１】
2011074589.tif 000004
【図２】
2011074589.tif 000005
【図３】
2011074589.tif 000006
【図４】
2011074589.tif 000007
【図５】
2011074589.tif 000008
【図６】
2011074589.tif 000009
【図７】
2011074589.tif 000010
【図８】
2011074589.tif 000011
【国際調査報告】
2011074589.tif 000012
2011074589.tif 000013